ЖАРОПРОЧНЫЙ СПЛАВ, РАССЧИТАННЫЙ НА ОБРАЗОВАНИЕ МЕЛКОДИСПЕРСНЫХ ВЫДЕЛЕНИЙ КАРБИДА TI-NB-CR ИЛИ КАРБИДА TI-NB-ZR-CR

1. Жаропрочный сплав, содержащий по массе свыше 0,6, но не более 0,9% С, до 2,5% Si, до 3,0% Мn, от 20 до 28% Сr, от 8 до 55% Ni, от 0,01 до 0,8% Ti и от 0,05 до 1,5% Nb, остальное Fe и неизбежные примеси, причем отношение атомных процентов (Ti+Nb)/C составляет от 0,12 до 0,29.
2. Жаропрочный сплав по п.1, дополнительно содержащий до 0,5% Zr, причем отношение атомных процентов (Ti+Nb+Zr)/C составляет от 0,12 до 0,29.
3. Жаропрочный сплав по п.1, дополнительно содержащий по меньшей мере один элемент, выбранный из группы, состоящей из W в количестве до 3%, Мо в количестве до 3% и В в количестве до 0,05%.
4. Жаропрочный сплав по п.2, дополнительно содержащий по меньшей мере один элемент, выбранный из группы, состоящей из W в количестве до 3%, Мо в количестве до 3% и В в количестве до 0,05%.
5. Жаропрочный сплав по п.1, содержащий от 0,001 до 0,05% Mg.
6. Жаропрочный сплав по п.2, содержащий от 0,001 до 0,05% Mg.
7. Жаропрочный сплав по п.3, содержащий от 0,001 до 0,05% Mg.
8. Жаропрочный сплав по п.4, содержащий от 0,001 до 0,05% Mg.
9. Жаропрочный сплав по п.1, содержащий от 0,001 до 0,2% Се.
10. Жаропрочный сплав по п.2, содержащий от 0,001 до 0,2% Се.
11. Жаропрочный сплав по п.3, содержащий от 0,001 до 0,2% Се.
12. Жаропрочный сплав по п.4, содержащий от 0,001 до 0,2% Се.
13. Жаропрочный сплав по п.8, содержащий от 0,001 до 0,2% Се.
14. Труба реактора для производства водорода конверсией, изготовленная из жаропрочного сплава по любому из пп.1-13.